Brevet FR3048428A1 (20170908)
REVENDICATIONS1. Matériau présentant la composition chimique moyenne suivante, en pourcentages massiques sur la base des oxydes réfractaires et pour un total de 100% - plus de 50% d'A1203, plus de 4% de Cr203, moins de 20% de MgO, - moins de 5% de CaO, - moins de 3% de Si02, moins de 5% de Fe203, moins de 30% de Zr02, - moins de 10% de Ti02, les constituants autres que A1203, Cr203, MgO, CaO, Si02, Fe203, Zr02 et TiO2 constituant le complément à lao% la somme des oxydes A1203-F-Cr203+Fe203-EZr02+TiO2 représentant plus de 80% de ladite composition chimique.\n<CLM>\1\tMatériau selon la revendication précédente, comportant : plus de 60% d'A1203, et - plus de 5% de Cr203, et - moins de 15% de MgO, et moins de 2,5% de CaO, et moins de 2% de Si02, et plus de 0,5% de Ti02, et dans lequel la somme des oxydes A1203+Cr203+Fe203-1-Zr02+Ti02 représente plus de 90% de ladite composition chimique.\n<CLM>\1\tMatériau selon la revendication immédiatement précédente, comportant : - plus de 70% d'A1203, et plus de 7% de Cr203, et moins de 10% de MgO, et moins de 1% de CaO, et moins de 1% de Si02, et plus de 1% de Ti02, et dans lequel la somme des oxydes A12034-Cr203+Fe203+Zr021-TiO2 représente plus de 95% de ladite composition chimique. 3048428 25\n<CLM>\1\tMatériau selon l'une quelconque des revendications précédentes, comportant : - plus de 80% d'A1203, et - moins de 25% de Cr203, et moins de 5% de MgO, et 5 - moins de 0,5% de CaO, et moins de 0,5% de Si02, et - moins de 5% de Fe203, et moins de 10% de Ti02, et - moins de 30% de Zr02, et 10 moins de 1% de P20s, et - moins de 1% d'oxydes alcalins K20 + Na20 ; et dans lequel la somme des oxydes A1203+Cr203+Fe203+Zr02+Ti02 représente plus de 97% de ladite composition chimique.\n<CLM>\1\tMatériau selon l'une quelconque des revendications précédentes, comportant : 15 plus de 85% d'Al203, et moins de 20% de Cr203, et moins de 2% de MgO, et - moins de 2% de Fe203, et - moins de 5% de Ti02, et 20 s moins de 10% de Zr02, et - moins de 0,5% de P20s, et moins de 0,5% d'oxydes alcalins K20 + Na20.\n<CLM>\1\tMatériau selon la revendication immédiatement précédente, comportant : - moins de 15% de Cr203, et 25 - moins de 1% de MgO, et moins de 1% de Fe203, et moins de 3% de Ti02, et moins de 5% de Zr02.\n<CLM>\1\tMatériau selon l'une quelconque des revendications précédentes, se présentant sous la forme 30 d'une poudre, l'ensemble des particules réfractaires de ladite poudre représentant plus de 70 %, de préférence plus de 80 %, plus de 90 % de la masse de ladite poudre.\n<CLM>\1\tMatériau selon la revendication immédiatement précédente, dans lequel le granulat est constitué de grains réfractaires en un matériau choisi dans le groupe formé par les alumines, la 3048428 26 magnésie, l'oxyde de chrome, les magnésie-chromites, la bauxite, la zircone, la zircone partiellement stabilisée, la zircone stabilisée, l'alumine-zircone, le spinelle magnésie-alumine, le zircon, la cordiérite, le titanate d'aluminium, les matériaux alumine-zircone-silice-oxyde de chrome, la bauxite, les zircones renforcées par alumine, et leurs mélanges. 5\n<CLM>\1\tMatériau selon l'une quelconque des revendications précédentes, comportant un liant activable à chaud choisi dans le groupe formé par l'oxyde de bore, l'acide borique, les borates, la cryolithe, les sels de fluorure, les composés de silicate, les composés de phosphate, les feldspaths, les chlorures de magnésium, la colémanite, l'argile, le kaolin, la silice cristalline, la silice amorphe, en particulier la fumée de silice, les résines phénoliques, les résines 10 organiques, notamment filmiques, les frittes céramiques, et leurs mélanges.\n<CLM>\1\tMatériau selon l'une quelconque des revendications 1 à 8, ne comportant pas de liant activable à chaud.\n<CLM>\1\tMatériau selon l'une quelconque des revendications précédentes, constitué, pour plus de 95 % en pourcentage massique, d'oxydes réfractaires, optionnellement de liant activable à chaud, 15 optionnellement d'agent anti-poussières, optionnellement d'agent anti-mouillant choisi parmi le carbure de silicium, les SiAION, et les nitrures, et d'impuretés.\n<CLM>\1\tMatériau selon l'une quelconque des revendications précédentes, ne comportant ni liant hydraulique ni liant organique.\n<CLM>\1\tMatériau selon l'une quelconque des revendications précédentes, comportant 20 entre 2 % et 15 % d'un agent anti-mouillant choisi parmi le carbure de silicium, les SiAlON, les nitrures, et/ou entre 0,1 % et 1 % d'un agent anti-poussières choisi dans le groupe formé par les huiles, en particulier les huiles minérales, le kérosène, les polymères organiques et leurs mélanges.\n<CLM>\1\tMatériau selon l'une quelconque des revendications précédentes sous la forme d'une poudre 25 ou d'un produit consolidé.\n<CLM>\1\tFour à induction de déphosphoration d'un métal ferreux en fusion, ledit four comportant un revêtement réfractaire dont au moins une région, en particulier une région destinée à être en contact avec ledit métal ferreux en fusion, est constituée en un matériau selon l'une quelconque des revendications précédentes. 3048428 27\n<CLM>\1\tFour selon la revendication immédiatement précédente, dans lequel le revêtement comporte une couche en un matériau consolidé, en contact avec le métal ferreux en fusion et/ou avec un laitier de déphosphoration, et/ou un matériau en poudre, lesdits matériaux consolidé et en poudre étant conformes à l'une quelconque des revendications 1 à\n<CLM>\1\t5\n<CLM>\1\tFour selon l'une quelconque des deux revendications immédiatement précédentes, dans lequel le revêtement est exempt de joints.\n<CLM>\1\tProcédé de fabrication d'un revêtement d'un four selon l'une quelconque des trois revendications immédiatement précédentes, ledit procédé comportant les étapes successives suivantes : 10 a) préparation d'une charge de départ, (1) la charge de départ comportant un matériau en poudre selon l'une quelconque des revendications 1 à 9 ou 11 à 14 comportant un liant activable à chaud, la phase liquide dans ladite charge de départ représentant moins de 3 % de la masse de la charge de départ ; ou 15 (2) la charge de départ étant constituée d'un mélange comportant un matériau en poudre selon l'une quelconque des revendications 1 à 9 ou 11 à 14 comportant un liant activable à chaud, d'une part et - un liant temporaire en une quantité supérieure à 0,5 % et inférieure à 6 %, et/ou 20 - de l'eau en une quantité supérieure à 2 % et inférieure à 6 %, d'autre part en pourcentages en masse par rapport à la masse de la poudre avant addition du liant temporaire et de l'eau, b) mise en forme de ladite charge de départ par pressage, damage ou vibration ; c) traitement thermique de consolidation de la charge de départ mise en forme à une 25 température supérieure à la température de fusion du liant activable à chaud.